(57)【要約】【課題】本発明は、肌に優しく、身体深部から身体を暖めることを目的とした衣服等に好適に用いられる繊維構造物を提供せんとするものである。【解決手段】本発明は、揮発性を有する温感刺激性物質を繊維表面に固着してなる保温性繊維構造物に関する。【選択図】      なし【特許請求の範囲】
【請求項１】
温感刺激性物質と、下記式１で表されるホスホリルコリン基含有単量体を重合成分として含む重合体とを、１：１〜１：１００００の重量割合で繊維表面に固着してなることを特徴とする繊維構造物。
【化１】
2004316028.tif 000006
式１
【請求項２】
該温感刺激性物質が、植物または鉱物からから抽出されたものである請求項１に記載の繊維構造物。
【請求項３】
該温感刺激性物質が、下記式２または式３に示される化合物より選ばれた少なくとも１種から抽出されたものであることを特徴とする請求項１または２に記載の繊維構造物。
【化２】
2004316028.tif 000007
式２
【化３】
2004316028.tif 000008
式３
【請求項４】
該繊維構造物が、該温感刺激性物質を、該繊維構造物重量に対して０．０００１重量％以上、１０重量％以下の割合で、その表面に固着してなるものであることを特徴とする請求項１に記載の繊維構造物。
【請求項５】
該繊維構造物が、該温感刺激性物質を含むマイクロカプセルを、該繊維構造物重量に対して、０．１重量％以上、５０重量％未満の割合で、バインダーによって、その表面に固着してなるものであることを特徴とする請求項１〜４のいずれかに記載の繊維構造物。
【請求項６】
該バインダーが、シリコーン系樹脂、アクリル系樹脂、ウレタン系樹脂およびメラミン系樹脂から選ばれた少なくとも１種からなることを特徴とする請求項５に記載の繊維構造物。
【請求項７】
該繊維構造物を構成する繊維素材が、熱可塑性合成繊維から選ばれたの少なくとも１種を１０重量％以上含むものである請求項１〜６のいずれかに記載の繊維構造物。
【請求項８】
該繊維構造物が、織物、編物および不織布から選ばれた少なくとも１種からなる請求項１〜７のいずれかに記載の繊維構造物。
【請求項９】
請求項１〜８のいずれかに記載の繊維構造物を用いてなることを特徴とする肌着。
【請求項１０】
請求項１〜８のいずれかに記載の繊維構造物を用いてなることを特徴とする靴下。
【請求項１１】
請求項１〜８のいずれかに記載の繊維構造物を用いてなることを特徴とする手袋。
【請求項１２】
請求項１〜８のいずれかに記載の繊維構造物を用いてなることを特徴とする腹巻。
【請求項１３】
請求項１〜８のいずれかに記載の繊維構造物を用いてなることを特徴とするインソール。
【請求項１４】
請求項１〜８のいずれかに記載の繊維構造物を用いてなることを特徴とするサポータ。
【請求項１５】
請求項１〜８のいずれかに記載の繊維構造物を用いてなる事を特徴とする衣服。
【発明の詳細な説明】
【０００１】
【発明の属する技術分野】
本発明は、直接肌に触れる用途に用いることによって、皮膚表面を保護するだけでなく身体深部の血行促進効果を促し、身体基礎代謝が活発になることによって身体の冷えを防止するだけでなく、痩身効果も期待できる繊維構造物に関するものである。
【０００２】
【従来の技術】
保温性が必要とされる繊維製品としては、特に冬場に用いられる、肌着、インナー、スポーツウェア等の衣料や、ソックス、手袋、タイツ、ストッキング、サポーター等が挙げられるが、近年、夏場の室内冷房による身体の冷えが問題視されており、また、加齢による身体能力の低下に従う身体の冷えも考慮すると、年間を通して、さまざまなシーンで必要とされるものとして見直されている。
【０００３】
従来の保温性繊維製品としては、布帛にアルミニウム粉末等を練り込んだ樹脂をコーティングして、身体からの輻射熱を反射させ断熱性を向上させたもの、あるいは、含気率を上げた素材を用い不動空気層を作ることにより断熱性を向上させたものが用いられている。しかしながら、上記の含気率を上げた素材を用いた場合はカサ高になり、着用時の運動性が阻害されるという課題があり、また、輻射熱を反射させる素材はアルミニウム等の金属の色がつき、色展開に制限があるという課題があった。
【０００４】
これらの課題を解決するものとして吸放湿吸水発熱繊維を用いた衣料が、特公平７−５９７６２号公報で提案されているが、ここで用いられる吸放湿吸水発熱性繊維は、吸湿率が高いために、手や身体に触れたときに冷たく感じ、吸放湿吸水発熱をある程度以上大きくすることができず、保温性の向上効果は小さいという問題があった。
【０００５】
また、別の保温性向上の手段として、特開平５−１１７９７２号公報や特開平１１−０９３０７１号公報に示されるように、繊維製品にトウガラシの辛み成分であるカプサイシンのような温感剤を付与し、温感刺激による血行促進効果で皮膚温を上昇させるものが提案されている。しかしながら、このようなの温感剤は同時に皮膚刺激性があるため、使用時に皮膚疾患を起こしてしまうなどの問題があった。
【０００６】
【特許文献１】
特公平７−５９７６２号公報
【０００７】
【特許文献２】
特開平５−１１７９７２号公報
【０００８】
【特許文献３】
特開平１１−０９３０７１号公報
【０００９】
【発明が解決しようとする課題】
本発明は、かかる従来技術の背景に鑑み、直接肌に触れる用途に用いることによって、皮膚表面を保護し身体深部の血行促進効果を促し、身体基礎代謝が活発になることによって身体の冷えを防止し、さらには痩身効果も期待できる繊維構造物を提供せんとするものである。
【００１０】
【課題を解決するための手段】
本発明は、かかる課題を解決するために、次のような手段を採用するものである。
【００１１】
すなわち、本発明の繊維構造物は、温感刺激性物質と、下記式１で表されるホスホリルコリン基含有単量体を重合成分として含む重合体とを、１：１〜１：１０００の重量割合で繊維表面に固着してなること特徴とするものである。
【００１２】
【化４】
2004316028.tif 000002
【００１３】
式１
【００１４】
【発明の実施の形態】
本発明における繊維構造物に用いられる繊維素材としては、ポリエチレンテレフタレート、ポリプロピレンテレフタレート、ポリブチレンテレフタレートなどのポリエステル系繊維、ポリエステルに第三成分を共重合したポリエステル系繊維、ナイロン６やナイロン６６などのポリアミド系繊維、ポリアミドに第三成分を共重合したポリアミド系繊維、ポリエチレンやポリプロピレンなどのポリオレフィン系繊維、ビニロン繊維、アセテート繊維、綿、麻、パルプなどの天然セルロース繊維、ビスコースレーヨンなどの再生セルロース繊維、ウールなどのタンパク質系繊維などを使用することができる。これらの中から選ばれた少なくとも１種上を複合して使用することが好ましく、中でも、ポリエステル系繊維、ポリアミド系繊維、ポリオレフィン系繊維などの熱可塑性合成繊維を、該繊維重量に対して１０重量％以上含むことがより好ましい。熱可塑性繊維が１０重量％以上含まれることによって、発汗時に繊維構造物が汗を吸い込んでも速やかに乾燥することができ、身体の冷えを防止することができるものである。
【００１５】
本発明における繊維構造物の形態としては、織編物や不織布であればいかなる形態であってもよい。また、その織編物、不織布を構成する繊維構造、組織としては、混繊、混紡、混織、交織、交編した混用素材も含まれる。
【００１６】
本発明でいう温感刺激性物質としては、下記式２で示したカプサイシン、式３に示したジンゲロンを代表とし、ジヒドロカプサイシン、ノルジヒドロカプサイシン、ホモカプサイシン、ホモジヒドロカプサイシン、トウガラシエキス、トウガラシ末、トウガラシチンキ、ビタミンＥアセテート、ポリエチレンスルホン酸ナトリウム、ノニル酸ワニリルアミド、ワニリルアルコール、ワニリルアルコール誘導体、バニリルブチルエーテル、バニリルノナアミド、ニコチン酸ベンジル、ペラルゴン酸、および灯盞花、丹参葉、鶏血藤、降香、山査子、郁金、紅花、桂皮、生姜、蜜柑皮、檸檬皮、人参、高麗人参、丁字、甘草、橙皮、葛根、芍薬、茶、枇杷、麦門冬、松笠、カラシ、ニンニクエキス、ワサビ、月桃、阿仙薬、黄ゴン、桑白皮、ローズマリー、コンフリー、キナ、インチンコウ、厚朴、カミツレ、ロートなどの植物から抽出したもの、また、重曹（炭酸水素ナトリウム）、塩化ナトリウム、硫黄、カルシウム、マグネシウム、鉄などの鉱物から抽出したものなどが用いられる。これらの中から選ばれた少なくとも１種を含有したものが皮膚温上昇効果の点で好ましい。また安全性及び有効性の点から、カプサイシン、ジンゲロン、ジヒドロカプサイシン、ノルジヒドロカプサイシン、ホモカプサイシン、ホモジヒドロカプサイシン、トウガラシエキス、トウガラシ末、トウガラシチンキ、トウガラシエキス、ビタミンＥアセテート、ノニル酸ワニリルアミド、ニコチン酸ベンジルまたはポリエチレンスルホン酸ナトリウム、重曹、カルシウム、鉄が好ましく、その中でも安価で入手しやすいという経済性の点から、次の式２または式３で示されるカプサイシンが特に好ましい。
【００１７】
【化５】
2004316028.tif 000003
【００１８】
式２
【００１９】
【化６】
2004316028.tif 000004
【００２０】
式３
本発明で用いる温感刺激性物質は、揮発性を有するものが良い。衣服から揮発した温感刺激成分が皮膚に作用することにより、血行を促進し、皮膚温上昇を生じさせる。例えば、市販の温シップの温熱効果も温感刺激性物質の皮膚温上昇効果を利用しているものがあるが、その使用方法は、肌に直接貼付し、常に肌に温感刺激物質が密着するものである。一方、衣服として着用する場合は、肌に触れることはあっても、常に密着するものでは少なく、温感刺激性物質の効果を取り入れやすくする上で、揮発性であることが好ましい。
【００２１】
本発明での温感刺激性物質の固着量は、該繊維構造物重量に対して０．０００１重量％以上、１０重量％以下の範囲であることが好ましい。固着量が０．０００１重量％未満であると、温感刺激性物質による血行促進効果が十分に得られず、１０重量％を超えると、温感刺激性物質の皮膚刺激が大きくなり、皮膚の炎症、強い痛みを生じる場合があり、長時間の着用が困難となる。固着量を該範囲にすることにより、十分な保温効果を得るとともに、肌に優しい繊維構造物を得ることができるものである。
【００２２】
本発明でいう繊維構造物は、式１で示されるホスホリルコリン基含有単量体を重合成分として含む重合体を、温感刺激性物質に対して１：１〜１：１００００の重量割合で繊維表面に固着してなる。ホスホリルコリン基含有単量体組成物は一般に、生体膜に由来するリン脂質類似構造に起因しており、生体適合性の高い物質として知られている。すなわち、該繊維構造物を皮膚に触れる用途に用いた場合、皮膚が該繊維構造物を異物として認めることがなく、アレルギー反応などが起こらないのである。
【００２３】
温感刺激性物質の割合が、ホスホリルコリン基含有単量体を重合成分として含む重合体より多くなった場合は、温感刺激性物質の効果が十分に発揮されないため好ましくない。
【００２４】
本発明の保温性繊維構造物においては、温感刺激性物質またはそれを内包したマイクロカプセルをバインダーにより、繊維上に固着させることが好ましい。
【００２５】
マイクロカプセル用素材としては、無機質、有機質の微多孔微粒子が好ましく、たとえば、シリカ、活性炭などの微多孔無機微粒子、中空微多孔メラミン樹脂粒子、アクリル酸エステル系樹脂粒子、ポリ尿素系樹脂粒子などがあげられる。アクリル酸エステル系樹脂粒子、ポリ尿素系樹脂粒子は、マイクロカプセルの素材自体が肌荒れを防止できる理由からより好ましい素材である。また、これらの微粒子の外径は、０．１μｍ以上１００μｍ以下であることが、バインダーによる繊維への保持性、すなわち、洗濯などによる脱落防止の面から好ましく、０．１μｍ以上４０μｍ以下であることがより好ましい。また温感刺激性物質が皮膚に作用するという点から、殻が微細孔を有していることが好ましい。
【００２６】
また、マイクロカプセルは、繊維構造物に対して、０．１重量％以上、５０重量％未満の割合で、繊維構造体上に固着することが好ましい。０．１重量％未満であると、十分な温感刺激が得られにくく、また、５０重量％を越えると、繊維間を目詰めしてしまい風合い硬化や通気性を阻害したり、皮膚刺激性が大きくなり過ぎる傾向があるためである。
【００２７】
バインダーとしては、アクリル系樹脂、ウレタン系樹脂、メラミン系樹脂、エーテルエステルブロックコポリマ、アミド系樹脂、シリコーン系樹脂などを用いることができる。
【００２８】
シリコーン系樹脂は、洗濯耐久性および繊維構造物の柔軟性を向上させる上で好ましく、中でも、摂氏８０度以下の低温でも造膜性に優れたシリコーン系樹脂、たとえば、ヒドロキシオルガノポリシロキサンにアルコキシシランをカップリング剤として添加したものなどは特に好ましい。また、式１で示されるホスホリルコリン基含有単量体を重合成分として含有する樹脂からなるバインダーであることがさらに好ましい。
【００２９】
次に本発明の繊維構造物を製造する方法を説明する。
【００３０】
温感刺激性物質またはそれを内包したマイクロカプセルを繊維構造物上に設ける方法としては、バインダー樹脂を用いる方法、マイクロカプセル自体に接着性を持たせることによりマイクロカプセルを直接繊維表面に固着させる方法等が挙げられる。中でも、十分な効果の耐久性を得る点でバインダー樹脂を用いることが好ましい。
【００３１】
バインダー樹脂とともに繊維構造物に付与する手段としては、一般公知の各種の手段が適用可能であり、具体的には、パッド−ドライ法、浴中法、スプレー法およびコーティング法等が挙げられ、繊維材料に対してより均一に付与させるために、パッド−ドライ法が好ましく使用される。
【００３２】
まず、温感刺激性物質を、そのままの状態およびマイクロカプセル化した状態のうち少なくともいずれかの状態で、必要に応じて界面活性剤を併用して、バインダー樹脂の水分散液に混合分散させて処理液を調整する。繊維構造物を該処理液中に浸漬し、余分な液をマングルまたは遠心脱水機などの手段で除去した後、摂氏１８０度以下で乾燥するのが好ましく、より好ましくは摂氏５０度から摂氏８０度で乾燥し、必要に応じて常法により乾熱または湿熱セットを行うのが好ましい。
【００３３】
マイクロカプセル化された温感刺激性物質を使用する際は、該マイクロカプセル化された温感刺激性物質を繊維構造物を構成する繊維表面に固着、接合させ、該繊維構造物を成す繊維間を目詰めすることなく、該繊維構造物が有する通気性をできるだけそのまま保持させておくのが、着用時のムレ防止の面から好ましい。
【００３４】
該処理液によって該繊維構造物に固着した温感刺激性物質は、該バインダー樹脂被膜で覆われたものもあれば、固着部分のみに該バインダー樹脂が固着しているものもあり、いずれの状態でも本発明に含まれる。耐久性の面からは、バインダー樹脂被膜で被覆されて固着している状態が好ましいが、温感刺激性物質の薬剤効果の面からは、該被膜を極めて薄くすることが好ましい。耐久性と薬剤効果の面から、被膜の厚さは０．０１μｍから１μｍの範囲が好ましい。マイクロカプセル化された温感刺激性物質を用いる場合は、被膜表面に露出するマイクロカプセル化された温感刺激性物質をできるだけ多くするのが好ましく、１個／ｃｍ２以上露出することが好ましい。
【００３５】
本発明の繊維構造物は、例えば衣服として用いた場合、優れた保温効果を有しているので、冬場の保温衣服だけでなく、夏場の室内冷房による冷え、また、加齢による身体能力の低下に従う身体の冷えを防止する保温衣服として非常に有用である。具体的な用途としては、例えば、肌着、靴下、手袋、腹巻、インソール、サポータに好ましく使用され、この他にも、ジャケット、シャツ、ブラウス、スラックスなどの衣料はもちろん、裏地、芯地、肩パットなどの衣料用副資材を始め、布団側地、シーツ類、毛布、布団用中綿などの建寝装用品に好ましく使用することができる。
【００３６】
【実施例】
以下に、実施例に基づき本発明をさらに詳細に説明するが、本発明はこれら実施例に限定されるものではない。また、実施例中での品質評価は次の方法に従った。
＜温感刺激性物質固着量＞
温感刺激性物質固着量（重量％）＝［（Ａ−Ｂ）／Ａ］×１００
ここで、Ａ：加工後の繊維構造物の重量
Ｂ：温感刺激性物質以外の薬剤を加工した後の繊維構造物の重量
ただし、繊維構造物の重量とは、摂氏２０℃×湿度６５％ＲＨ雰囲気下に２４時間放置したときの重量をいう。
＜実着用評価（保温性）＞
着用期間はそれぞれ６時間であり、各々５名のパネラーを用いた。５人中３名以上が、加工布の方が暖かいと感じた場合を◎で表し、２名または１名が同様の効果を得られた場合は○で表し、１名も効果が得られなかった場合は×で表している。
＜皮膚温変化差＞
装置：サーモグラフィ  ＡＶ１０  ＴＶ−２００
「感度：０．０１℃  範囲：−２０〜２００℃」
サンプル：本発明の加工布、未加工布を用い各々所定の着用サンプルを作成。
【００３７】
測定室内条件：  室温２１．５±０．５℃、湿度６５±１％。
【００３８】
測定方法：被験者を、測定室内で上半身裸で１時間の間椅子に腰掛けさせて室内環境に順化させる。その後、被験者に所定のサンプルを着用させ、３０分間腰掛けて安静状態を保たせ、３０分経過後サンプルを脱がせ、同じように安静状態にした。
【００３９】
サンプル着用直前とサンプル脱衣後について、サーモグラフィで腕の３個所の部分の皮膚温度を測定した。この時の被験者は５人とした。
【００４０】
評価：各々計測点３個所の平均温度を計算し、加工布、未加工布における着用前後における温度差を出した。
＜血流量変化率＞
血流測定法レーザー血流計（株式会社アドバンス製）ＡＬＦ２１を用いて組織血流量を測定した。
【００４１】
サンプル：本発明の加工布、未加工布を用い各々所定の着用サンプルを作成。
【００４２】
測定室内条件：  室温２１．５±０．５℃、湿度６５±１％。
【００４３】
測定方法：被験者の右手中指先にセンサーを付け、被験者を、測定室内で上半身裸で１時間の間椅子に腰掛けさせて室内環境に順化させる。その後、被験者に所定のサンプルを着用させ、３０分間腰掛けて安静状態を保たせ、３０分経過後サンプルを脱がせ、同じように安静状態にした。
【００４４】
サンプル着用直前からとサンプル脱衣までについて、血流量を測定した。この時の被験者は５人とした。
【００４５】
評価：サンプル着用直前までの平均血流量と、着用３０分後の平均血流量を計算し、下記式により加工布、未加工布における着用前後の血流量変化率を出した。
【００４６】
血流量変化率（％）＝（Ｂ−Ａ）／Ａ×１００
ただし、Ａ：サンプル着用前の平均血流量
Ｂ：サンプル着用後の平均血流量
＜吸湿性の測定＞
吸湿性は次式で得られるΔＭＲで表す。
【００４７】
ΔＭＲ（％）＝ＭＲ２−ＭＲ１
ＭＲ１：摂氏１０５度の乾熱乾燥機内に２時間放置し絶乾状態とした後、摂氏２０度×湿度６５％ＲＨ雰囲気下に２４時間放置したときの吸湿率  （％）を言い、例えば衣服であれば、洋服ダンスの中に入っている状態、          すなわち着用前の環境に相当する。
【００４８】
ＭＲ２：前述の絶乾状態から、摂氏３０度×湿度９０％ＲＨ雰囲気下に２４時間放置した時の吸湿率（％）を言い、例えば衣服であれば、運動状態における衣服内の環境にほぼ相当する。
【００４９】
ΔＭＲ：ＭＲ２からＭＲ１の値を差し引いた値で表されるものであり、たとえば衣服であれば、衣服を着用してから運動したときに、衣服内のムレをどれだけ吸収するかに相当し、ΔＭＲ値が高いほど快適といえる。
【００５０】
一般に、ポリエステルのΔＭＲは０％、ナイロンで２％、木綿で４％、          ウールで６％程度である。
（実施例１）
温感刺激性物質であるカプサイシンを含むトウガラシオレンジ（ＴＳケミカル（株）製）とホスホリルコリン基含有単量体を含む単量体組成物を重合してなる重合体（リピジュアＭＦ−３：日本油脂社製）を重量比にして１：１に混合し、この混合液を粒径２μｍから６μｍの微多孔質シリカ粒子に含浸してマイクロカプセル化した。
【００５１】
このマイクロカプセル、アクリル酸エステル系バインダー（プライマールＨＡ−１６：日本ライヒホールド社製）を重量比で１：１の割合に混合分散し、１２０ｇ／リットルの水分散液を調整した。
【００５２】
この水分散液に、８３デシテックス、３６フィラメントのポリエステルウーリー加工糸からなる肌着用編地を浸漬し、ピックアップ率８０％に設定したマングルで絞り、乾燥機で摂氏１２０度で３分乾燥、セットした。
【００５３】
この処理した肌着用編地における、マイクロカプセルを含むバインダーの樹脂固着量は８．２重量％、内マイクロカプセルは固形分にして２．８重量％であった。
【００５４】
この温感刺激性物質とホスホリルコリン基含有単量体を含む単量体組成物を重合してなる重合体を付着させた肌着用編地を用いて婦人用肌着を作成し、実着用評価（保温性）、ΔＭＲ、皮膚温変化差、血流量変化差の評価を行った。結果を表１に示す。表からわかるとおり、本加工布を用いた肌着を着用することにより、皮膚温および血流量の上昇効果、および、実着用における保温性に優れることが明かであった。
（実施例２）
実施例１で得られた肌着用編地を使用し靴下を作成し、実施例１と同様の評価を行った。結果を表１に示す。表からわかるとおり、本加工布を用いた靴下を着用することにより、皮膚温および血流量の上昇効果、および、実着用における保温性に優れることが明かであった。
（実施例３）
実施例１で得られた肌着用編地を使用して手袋を作成し、実施例１と同様の評価を行った。結果を表１に示す。表からわかるとおり、本加工布を用いた手袋を着用することにより、皮膚温および血流量の上昇効果、および、実着用における保温性に優れることが明かであった。
（実施例４）
実施例１で得られた肌着用編地を使用して腹巻きを作成し、実施例１と同様の評価を行った。結果を表１に示す。表からわかるとおり、本加工布を用いた腹巻きを着用することにより、皮膚温および血流量の上昇効果、および、実着用における保温性に優れることが明かであった。
（実施例５）
実施例１で得られた肌着用編地を使用して膝用サポータを作成し、実施例１と同様の評価を行った。結果を表１に示す。表からわかるとおり、本加工布を用いた膝用サポータを着用することにより、皮膚温および血流量の上昇効果、および、実着用における保温性に優れることが明かであった。
（実施例６）
実施例１で得られた肌着用編地を使用してインソールを作成し、実施例１と同様の評価を行った。結果を表１に示す。表からわかるとおり、本加工布を用いたインソールを着用することにより、皮膚温および血流量の上昇効果、および、実着用における保温性に優れることが明かであった。
（比較例１）
実施例１において、温感刺激性物質ホスホリルコリン基含有単量体を含む単量体組成物を重合してなる重合体を除く以外は全て同様の処理を施して肌着用編地を作成した。この処理した肌着用編地におけるバインダーの樹脂固着量は６．３重量％であった。この肌着用編地を用いて婦人用肌着を作成し、実施例１と同様の評価を行った。結果を表１に示す。表からわかるとおり、本加工布を用いた肌着を着用しても、皮膚温および血流量の上昇は見られず、また、実着用において保温性が認められないものであった。
（比較例２）
比較例１で得られた肌着用編地を使用して靴下を作成し、実施例１と同様の評価を行った。結果を表１に示す。表からわかるとおり、本加工布を用いた靴下を着用しても、皮膚温および血流量の上昇は見られず、また、実着用において保温性が認められないものであった。
（比較例３）
比較例１で得られた肌着用編地を使用して手袋を作成し、実施例１と同様の評価を行った。結果を表１に示す。表からわかるとおり、本加工布を用いた手袋を着用しても、皮膚温および血流量の上昇は見られず、また、実着用において保温性が認められないものであった。
（比較例４）
比較例１で得られた肌着用編地を使用して腹巻きを作成し、実施例１と同様の評価を行った。結果を表１に示す。表からわかるとおり、本加工布を用いた腹巻きを着用しても、皮膚温および血流量の上昇は見られず、また、実着用において保温性が認められないものであった。
（比較例５）
比較例１で得られた肌着用編地を使用して膝用サポータを作成し、実施例１と同様の評価を行った。結果を表１に示す。表からわかるとおり、本加工布を用いた膝用サポータを着用しても、皮膚温および血流量の上昇は見られず、また、実着用において保温性が認められないものであった。
（比較例６）
比較例１で得られた肌着用編地を使用してインソールを作成し、実施例１と同様の評価を行った。結果を表１に示す。表からわかるとおり、本加工布を用いたインソールを着用しても、皮膚温および血流量の上昇は見られず、また、実着用において保温性が認められないものであった。
【００５５】
【表１】
2004316028.tif 000005
【００５６】
【発明の効果】
本発明によれば、肌に優しく、身体深部から身体を暖めることを目的とした衣服等として好適に用いられる繊維構造物を提供することができる。